Способ изготовления листов из сплава Ti - 6Al - 2Sn - 4Zr - 2Mo с регламентированной текстурой

Способ получения листов из жаропрочного сплава Ti - 6Al - 2Sn - 4Zr - 2Mo, включающий предварительную обработку слитка ковкой или штамповкой слитка в β-области с получением сляба, горячую прокатку сляба в подкат с последующим отжигом и травлением, пакетную прокатку в листовую заготовку, холодную прокатку в полосу за несколько этапов с промежуточными и окончательным отжигами и адьюстажными обработками, при этом горячую прокатку сляба в подкат ведут в несколько этапов: первый этап - при температуре нагрева в (α+β)-области при (ТПП-40)°С и суммарной деформацией 25-30%, второй этап - при температуре нагрева в β-области (ТПП+100)°С и суммарной степени деформации 80-95%, третий этап - при температуре нагрева в (α+β)-области (ТПП-40)°С и суммарной степени деформации 30-60%, четвертый этап - при температуре нагрева в (α+β)-области (ТПП-45 ÷ ТПП-65)°С и суммарной степени деформации 20-40%, сборку листов в пакет при этом пакетную прокатку осуществляют перпендикулярно предыдущему направлению прокатки при температуре нагрева (ТПП-40)°C с суммарной деформацией пакета 50-85%, при чем соотношение продольной и поперечной прокаток в (α+β)-области не должно превышать более 10%.